Patent AR-108669-A1 (AR)
Title: Método continuo y sistema para la producción de al menos un hilo polimérico e hilo polimérico
Inventor: WESTFAHL HARRY
IPC: D01F6/04
Filed: 2017-06-02
Abstract: Se provee un método continuo para la producción de al menos un hilo polimérico que comprende los siguientes pasos: mezclar un polímero con un primer solvente para generar una mezcla; homogeneizar la mezcla; tomar la mezcla inerte; dosificar la mezcla en un extrusor; formar una solución homogénea; dosificar la solución en una matriz de orificio, proporcionar a la solución la forma de hilo de filamentos; sumergir la mezcla en un baño de templado (30), en donde se mantiene un espacio e aire antes de que la mezcla alcance la superficie del líquido del baño de templado (30) para formar al menos un hilo polimérico; estirar al menos una vez el al menos un hilo polimérico; lavar el hilo polimérico con un segundo solvente que es mas volátil que el primer solvente; calentar el al menos un hilo polimérico; estirar a temperatura ambiente, al menos una vez, el al menos un hilo polimérico; y estirar con calor, al menos una vez, el al menos un hilo polimérico, donde la mezcla comprende: un polímero que comprende polietileno de ultraalto peso molecular, que comprende una viscosidad intrínseca entre 5 dL/g y 40 dL/g, y un índice de polidispersidad entre 2 y 10; y un primer solvente capaz de disolver el polímero en las condiciones del proceso, y que comprende una viscosidad dinámica, medida a una temperatura de 37,8ºC, de acuerdo con ASTM D-445, superior a 10 cP. Además se provee un sistema continuo para la producción de al menos un hilo polimérico que comprende: medios para mezcla el polímero con un primer solvente para generar una mezcla; medios para homogeneizar la mezcla; medios para tornar la mezcla inerte; medios para dosificar la mezcla en un extrusor; medios para formar una solución homogénea; medios para dosificar la solución en una matriz de orificio, para proporcionar a la solución una forma de hilo de filamentos; medios para sumergir la mezcla en un baño de templado (30), donde se mantiene un espacio de aire antes de que la mezcla alcance la superficie del líquido del baño de templado (30) para formar al menos un hilo polimérico; medios para estirar al menos una vez el al menos un hilo polimérico; medios para lavar el al menos un hilo polimérico con un segundo solvente que es mas volátil que el primer solvente; medios para calentar el al menos un hilo polimérico; medios para estirar a temperatura ambiente al menos una vez el al menos un hilo polimérico; y medios para estirar con calor al menos una vez el al menos un hilo polimérico, donde la mezcla comprende: un polímero que comprende polietileno de ultraalto peso molecular, que posee una viscosidad intrínseca de 5 dL/g a 40 dL/g, y un índice de polidispersidad de 2 a 10; y un primer solvente capaz de disolver el polímero en las condiciones del proceso y que comprende una viscosidad dinámica, de acuerdo con la medición realizada a una temperatura de 37,8ºC de acuerdo con el estándar D-445 de ASTM, superior a 10 cP. Además se provee un hilo polimérico fabricado de acuerdo con el método explicado precedentemente.